СПОСОБНАЯ К ГЛУБОКОЙ ВЫТЯЖКЕ ПЛЕНКА (DEEP-DRAWABLE FILM)

1. Способная к глубокой вытяжке упаковочная пленка (60, 80, 93, 95), содержащая алюминиевую фольгу (10) в качестве среднего слоя и содержащая на наружной стороне алюминиевой фольги (10) полукристаллическую ПЭТ пленку (21, 25, 50), имеющую степень кристаллизации в диапазоне от 20 % до 70 % и модуль Юнга в диапазоне от 2000 МПа до 2700 МПа, которую ламинируют с алюминиевой фольгой (10), используя клеевой слой (40), причем способная к глубокой вытяжке упаковочная пленка (60, 80, 93, 95) дополнительно содержит герметизирующий слой (30, 35) на другой стороне алюминиевой фольги (10), противоположной ПЭТ пленке (21, 25, 50),
при этом
ПЭТ пленка (21, 25, 50) является нерастянутой пленкой и внутренняя сторона ПЭТ пленки (21, 25, 50) обращенная к алюминиевой фольге (10) содержит реверсивную печать (23).
2. Способная к глубокой вытяжке упаковочная пленка по п. 1, отличающаяся тем, что ПЭТ пленка (21, 25, 50) имеет уровень растяжения равный или превышающий 2%, который возникает при создании в ней напряжения 2 МПа при температуре 90°C.
3. Способная к глубокой вытяжке упаковочная пленка по п. 1 или 2, отличающаяся тем, что ПЭТ пленка (21, 25, 50) представляет собой либо непигментированную или пигментированную однослойную ПЭТ пленку с реверсивной печатью (20, 50), либо совместно экструдированную многослойную ПЭТ пленку (21), содержащую внутренний пигментированный полимерный слой с реверсивной печатью (50) и внешний непигментированный полимерный слой (25).
4. Способная к глубокой вытяжке упаковочная пленка по любому из пп. 1-3, отличающаяся тем, что степень кристаллизации ПЭТ пленки (21 , 25, 50) находится в диапазоне от 20 % до 40 %, в частности, в диапазоне от 23 % до 30 %.
5. Способная к глубокой вытяжке упаковочная пленка по любому из пп. 1-4, отличающаяся тем, что модуль Юнга полукристаллической ПЭТ пленки (21, 25, 50) находится в диапазоне от 2100 МПа до 2300 МПа.
6. Способная к глубокой вытяжке упаковочная пленка по любому из пп. 1-5, отличающаяся тем, что ПЭТ пленка (21, 25, 50) имеет толщину в диапазоне от 8 мкм до 40 мкм, предпочтительно в диапазоне от 15 мкм до 35 мкм.
2
2
2
2
7. Способная к глубокой вытяжке упаковочная пленка по любому из пп. 1-6, отличающаяся тем, что герметизирующий слой состоит из термостойкого лака (35), предпочтительно имеющего массу на квадратный метр в диапазоне от 5 г/м до 15 г/м, в частности, в диапазоне от 8 г/м до 12 г/м.
8. Способная к глубокой вытяжке упаковочная пленка по любому из пп. 1-7, отличающаяся тем, что герметизирующий слой состоит из пленки (30), изготовленной из полипропилена (ПП), которая приклеена к алюминиевой фольге (10) промежуточным клеевым слоем (45).
9. Способная к глубокой вытяжке упаковочная пленка по п. 8, отличающаяся тем, что полипропиленовая пленка (30) имеет толщину в диапазоне от 25 мкм до 35 мкм, предпочтительно в диапазоне от 28 мкм до 32 мкм.
2
2
2
2
10. Способная к глубокой вытяжке упаковочная пленка по любому из пп. 1-9, отличающаяся тем, что клеевой слой/слои (40, 45) имеет/имеют массу на квадратный метр в диапазоне от 3 г/м до 8 г/м, предпочтительно в диапазоне от 4,5 г/м до 6 г/м.
11. Способная к глубокой вытяжке упаковочная пленка по любому из пп. 1-10, отличающаяся тем, что алюминиевая фольга (10) представляет собой мягкую отожженную алюминиевую фольгу, изготовленную из сплава AA8011A, имеющего толщину в диапазоне от 80 мкм до 120 мкм.
12. Способ изготовления плоской, способной к глубокой вытяжке упаковочной пленки (60, 80, 93, 95) по любому из пп. 1-11 для изготовления чашеобразных капсул предназначенных для упаковки пищевых или фармацевтических продуктов, в котором используют алюминиевую фольгу (10), полукристаллическую нерастянутую ПЭТ пленку (21, 25, 50), клеи (40, 45) и герметизирующий лак (35) или полипропиленовую пленку (30), и на ПЭТ пленку (21, 25, 50) нанесена реверсивная печать (23), при этом ПЭТ пленка (21, 25, 50) имеет степень кристаллизации в диапазоне от 20 % до 70 % и модуль Юнга в диапазоне от 2000 МПа до 2700 МПа, причем по меньшей мере одну сторону алюминиевой фольги (10) или сторону ПЭТ пленки (20, 21, 50), на которую нанесена реверсивная печать, покрывают клеем, затем сторону ПЭТ пленки (20, 21, 50), на которую нанесена реверсивная печать, ламинируют с алюминиевой фольгой (10) с помощью клеевого слоя (40) и поверхность алюминиевой фольги (10), противоположную полукристаллической ПЭТ пленке (25, 50), покрывают либо термостойким лаком (35), либо пленкой изготовленной из полипропилена (ПП), которую ламинируют с указанной алюминиевой поверхностью с использованием клея (45).
13. Способ по п. 12, отличающийся тем, что полукристаллическая ПЭТ пленка (21, 25, 50) представляет собой однослойную пленку (25, 50) или совместно экструдированную многослойную ПЭТ пленку (21), содержащую с внутренней стороны пигментированный слой (50) с реверсивной печатью.
14. Способ по п. 12 или 13, отличающийся тем, что печать корректируют с учетом искажения относительно последующего процесса глубокой вытяжки.